СПОСОБ ПРОИЗВОДСТВА БОРСОДЕРЖАЩЕЙ СТАЛИ

Способ производства борсодержащей стали, включающий выплавку стали в сталеплавильном агрегате, ее раскисление, внепечную обработку стали, присадку ферробора и продувку аргоном через донные пробки во время внепечной обработки стали, отличающийся тем, что выплавляют сталь, содержащую 0,01-0,03% серы, 0,15-0,25% хрома, 0,02-0,045% титана, осуществляют усреднительную продувку стали аргоном и определяют содержание химического состава, при получении содержания серы в металле более 0,012% проводят раскисление шлака и присадку извести в соотношении:
3
10×(%S-0,012)×90…110 кг СаО,
где %S - содержание серы после усреднительной продувки,%;
0,012 - граничное содержание серы в металле,%;
90…110 кг СаО - расход извести на каждую сотую часть серы, превышающую 0,012%,
затем проводят откантовку шлака из сталеразливочного ковша и присадку песка в количестве 5,0…8,0 кг/т, затем проводят корректировку химического состава стали присадкой марганец-, кремний-, хром- и молибденсодержащих ферросплавов и углеродсодержащих материалов, присаживают феррокальций, ферротитан и ферробор, производят электронагрев на 10-15°С выше температуры заказа, вводят в металл алюминиевую катанку из расчета получения содержания алюминия в готовой стали ближе к нижнему пределу марочного интервала, вводят феррокальций в количестве 2,0-8,5 кг/т в виде порошковой проволоки и 0,1-0,5 кг/т серы в виде порошковой проволоки с наполнителем сера или серный колчедан, проводят усреднительную продувку металла.